(57)【要約】【課題】熱可塑性樹脂と紫外線吸収剤とを押出機にて溶融混練する工程と、溶融混練により形成された熱可塑性樹脂組成物をポリマーフィルタに導入して濾過する工程とを含む、紫外線吸収剤を含む熱可塑性樹脂組成物の製造方法であって、押出機の立ち上げ時における樹脂組成物の褐色の変色が抑制され、速やかな樹脂組成物の製造立ち上げを達成する。【解決手段】紫外線吸収剤をＸ質量％の含有率で含む熱可塑性樹脂組成物の製造方法であって、ポリマーフィルタへの組成物の導入を開始した後、ポリマーフィルタ内部の前記組成物の経路が当該組成物により充填されるまで、ポリマーフィルタへの組成物の導入量を定常状態よりも低くするとともに、当該組成物における紫外線吸収剤の含有率をＹ質量％（ただし０≦Ｙ≦１．５×Ｘ）とし、その後、組成物の導入量を定常状態とし、紫外線吸収剤の含有率をＸ質量％として、所望の熱可塑性樹脂組成物を得る方法とする。【選択図】なし【特許請求の範囲】
【請求項１】
紫外線吸収剤（Ｂ）をＸ質量％の含有率で含む熱可塑性樹脂組成物（Ｃ）の製造方法であって、
熱可塑性樹脂（Ａ）と前記紫外線吸収剤（Ｂ）とを押出機にて溶融混練する工程と、前記溶融混練により形成された熱溶融状態の組成物をポリマーフィルタに導入して濾過する工程と、を含み、
前記ポリマーフィルタへの前記組成物の導入を開始した後、前記ポリマーフィルタ内部の前記組成物の経路が前記組成物により充填されるまで、前記ポリマーフィルタへの前記組成物の導入量を定常状態よりも低くするとともに、当該組成物における前記紫外線吸収剤の含有率をＹ質量％（ただし、０≦Ｙ≦１．５×Ｘ）とし、
その後、前記導入量を定常状態とし、前記含有率をＸ質量％として、前記熱可塑性樹脂組成物（Ｃ）を得る、紫外線吸収剤を含む熱可塑性樹脂組成物の製造方法。
【請求項２】
前記押出機が備える、１．３ｈＰａ以上９０６ｈＰａ以下の圧力雰囲気にあるベント部から、前記組成物に含まれる揮発性成分を除去する工程をさらに含む、請求項１に記載の紫外線吸収剤を含む熱可塑性樹脂組成物の製造方法。
【請求項３】
前記組成物を濾過する前記ポリマーフィルタの内部の温度が、２６０℃以上３３０℃以下である、請求項１または２に記載の紫外線吸収剤を含む熱可塑性樹脂組成物の製造方法。
【請求項４】
前記定常状態において、前記ポリマーフィルタの有効濾過面積１ｍ2あたり１５ｋｇ／時以上６５ｋｇ／時以下の前記組成物を濾過する、請求項１〜３のいずれかに記載の紫外線吸収剤を含む熱可塑性樹脂組成物の製造方法。
【請求項５】
前記ポリマーフィルタがリーフディスクフィルタである、請求項１〜４のいずれかに記載の紫外線吸収剤を含む熱可塑性樹脂組成物の製造方法。
【請求項６】
前記熱可塑性樹脂組成物（Ｃ）のクロロホルム溶液（濃度０．４質量％）を光路長１ｃｍの石英セルに収容して吸光度計により測定した、当該溶液が示す波長３８０ｎｍおよび５９０ｎｍの光の透過率が、それぞれ１０％未満および９０％以上である、請求項１〜５のいずれかに記載の紫外線吸収剤を含む熱可塑性樹脂組成物の製造方法。
【請求項７】
前記熱可塑性樹脂（Ａ）が主鎖に環構造を有するアクリル樹脂である、請求項１〜６のいずれかに記載の紫外線吸収剤を含む熱可塑性樹脂組成物の製造方法。
【発明の詳細な説明】
【技術分野】
【０００１】
本発明は、紫外線吸収剤を含む熱可塑性樹脂組成物の製造方法に関する。より具体的に、本発明は、熱可塑性樹脂と紫外線吸収剤とを押出機にて溶融混練する工程と、溶融混練により形成された熱溶融状態の組成物をポリマーフィルタに導入して濾過する工程とを含む、熱可塑性樹脂組成物の製造方法に関する。
【背景技術】
【０００２】
ポリメタクリル酸メチル（ＰＭＭＡ）およびポリカーボネート（ＰＣ）のような非晶性の熱可塑性樹脂は、高い光線透過率を有するなど、その光学特性に優れるとともに、機械的強度、成形加工性および表面硬度のバランスに優れていることから、自動車部品および家電製品をはじめとする各種の製品における透明部材あるいは光学部材に幅広く使用されている。
【０００３】
これら製品が紫外線を含む光に曝されると、上記熱可塑性樹脂から構成される部分が黄色に変色（黄変）して、その透明性が低下することがある。この黄変は、紫外線吸収剤の添加により抑制できる。特許文献１には、熱可塑性樹脂と紫外線吸収剤とを含む熱可塑性樹脂組成物、および当該樹脂組成物を得る方法として、紫外線吸収剤を液体の状態で押出機内に添加して熱溶融状態の熱可塑性樹脂と混練する方法が開示されており、この方法によって、熱可塑性樹脂組成物の成形時の黄変、発泡および紫外線吸収剤のブリードアウトが抑制できることが記載されている。また、当該文献には、ポリマーフィルタによる、混練後の樹脂組成物の濾過によって、得られた成形体に含まれる異物の数が抑制され、上記方法による黄変、発泡およびブリードアウトの抑制と併せて、得られた成形体の外観上の欠点あるいは光学的な欠点を低減できることが記載されている。
【先行技術文献】
【特許文献】
【０００４】
【特許文献１】特開2010-111729号公報
【発明の概要】
【発明が解決しようとする課題】
【０００５】
押出機を用いた溶融混練による、熱可塑性樹脂と紫外線吸収剤とを含む熱可塑性樹脂組成物の製造では、その開始時（押出機の立ち上げ時）において、得られた樹脂組成物に上記黄変とは異なる褐色の変色が生じることがある。そしてこの褐色の変色は、溶融混練により形成した熱溶融状態にある樹脂組成物をポリマーフィルタに導入して濾過する場合に、特に顕著に生じる。このような変色が樹脂組成物に生じると、上記例示した特長が損なわれ、製品として利用することができない。
【０００６】
本発明の目的の一つは、熱可塑性樹脂と紫外線吸収剤とを押出機にて溶融混練する工程と、溶融混練により形成された熱溶融状態の熱可塑性樹脂組成物をポリマーフィルタに導入して濾過する工程とを含む、紫外線吸収剤を含む熱可塑性樹脂組成物の製造方法であって、押出機およびポリマーフィルタの立ち上げ時における樹脂組成物の褐色の変色が抑制され、速やかな樹脂組成物の製造立ち上げを達成できる方法の提供にある。
【課題を解決するための手段】
【０００７】
本発明の製造方法は、紫外線吸収剤（Ｂ）をＸ質量％の含有率で含む熱可塑性樹脂組成物（Ｃ）の製造方法であって；熱可塑性樹脂（Ａ）と前記紫外線吸収剤（Ｂ）とを押出機にて溶融混練する工程と、前記溶融混練により形成された熱溶融状態の組成物をポリマーフィルタに導入して濾過する工程と、を含み；前記ポリマーフィルタへの前記組成物の導入を開始した後、前記ポリマーフィルタ内部の前記組成物の経路が前記組成物により充填されるまで、前記ポリマーフィルタへの前記組成物の導入量を定常状態よりも低くするとともに、当該組成物における前記紫外線吸収剤の含有率をＹ質量％（ただし、０≦Ｙ≦１．５×Ｘ）とし；その後、前記導入量を定常状態とし、前記含有率をＸ質量％として、前記熱可塑性樹脂組成物（Ｃ）を得る。
【発明の効果】
【０００８】
本発明によれば、押出機およびポリマーフィルタの立ち上げ時における樹脂組成物（Ｃ）の褐色の変色が抑制され、速やかな樹脂組成物（Ｃ）の製造立ち上げが達成される。
【発明を実施するための形態】
【０００９】
本発明の製造方法では、熱可塑性樹脂（Ａ）と紫外線吸収剤（ＵＶＡ）；（Ｂ）とを押出機にて溶融混練し（工程（ｉ））、この溶融混練により形成された熱溶融状態の組成物をポリマーフィルタに導入して濾過して（工程（ii））、ＵＶＡ（Ｂ）をＸ質量％の含有率で含む熱可塑性樹脂組成物（Ｃ）を得る。樹脂組成物（Ｃ）および当該組成物（Ｃ）をさらに成形して得た熱可塑性樹脂成形体（成形品）では、ＵＶＡ（Ｂ）の含有により、紫外線を含む光による黄変が抑制される。また、熱溶融状態でのポリマーフィルタによる濾過（溶融濾過）を経ているため、ゲルなどの含まれる異物の数が少なく、例えば、成形体としての外観上の欠点の発生が抑制される。当該成形体が光学部材であるときは、例えば、光学的欠点の発生が抑制された光学部材が得られる。
【００１０】
本発明の製造方法では、さらに、押出機およびポリマーフィルタの立ち上げ時（工程（ｉ）および工程（ii）の開始時）において、以下のように、ポリマーフィルタに導入する熱溶融状態の熱可塑性樹脂組成物を制御する。すなわち、ポリマーフィルタへの上記組成物の導入を開始した後、ポリマーフィルタ内部の上記組成物の経路が当該組成物により充填されるまで、ポリマーフィルタへの上記組成物の導入量を定常状態よりも低くするとともに、当該組成物におけるＵＶＡ（Ｂ）の含有率をＹ質量％（ただし、０≦Ｙ≦１．５×Ｘ）とする。そして、ポリマーフィルタが上記組成物により充填された後で、ポリマーフィルタへの上記組成物の導入量を定常状態とし、当該組成物におけるＵＶＡ（Ｂ）の含有率をＸ質量％として、ＵＶＡ（Ｂ）をＸ質量％の含有率で含む樹脂組成物（Ｃ）を得る。なお、本明細書において、このような押出機およびポリマーフィルタの立ち上げ時にポリマーフィルタに導入する、熱可塑性樹脂（Ａ）とＵＶＡ（Ｂ）とを含み、ＵＶＡ（Ｂ）の含有率がＹ質量％である熱可塑性樹脂組成物を、熱可塑性樹脂組成物（Ｃ）と区別して熱可塑性樹脂組成物（Ｄ）とする。
【００１１】
ポリマーフィルタの立ち上げ時には、当該フィルタ内部の樹脂組成物の経路（フィルタ濾材を含む）に、当該経路内の空気を置き換えるように樹脂組成物が充填される。ポリマーフィルタに導入された樹脂組成物は、熱溶融状態にあるとはいえ、比較的高い粘度を有する。このため、経路内が樹脂組成物によって充填された後の定常状態に比べて、立ち上げ時にポリマーフィルタ内部の部材、特にフィルタ濾材、に加わる負荷は大きい。本発明の製造方法では、ポリマーフィルタへの樹脂組成物の導入を開始した後、ポリマーフィルタ内部の樹脂組成物の経路が当該組成物により充填されるまで、ポリマーフィルタへの当該組成物の導入量を定常状態よりも低くする。これにより、樹脂組成物の導入開始から、ポリマーフィルタ内部の上記経路が当該組成物により充填されるまでの間のポリマーフィルタの破損、特にフィルタ濾材の破損、が抑制される。
【００１２】
また、本発明の製造方法では、ポリマーフィルタへの樹脂組成物の導入を開始した後、ポリマーフィルタ内部の樹脂組成物の経路が当該組成物により充填されるまで、樹脂組成物におけるＵＶＡ（Ｂ）の含有率をＹ質量％に制御する（ＵＶＡ（Ｂ）の含有率がＹ質量％である樹脂組成物（Ｄ）を導入する）。押出機およびポリマーフィルタの立ち上げ時に、ポリマーフィルタに導入する樹脂組成物の量を定常状態よりも低くするために、樹脂組成物の主成分であるとともにその高い粘度の要因である（ＵＶＡは、通常、樹脂組成物の粘度に影響を与えない）熱可塑性樹脂（Ａ）の量を単に減らすだけでは、樹脂組成物におけるＵＶＡ（Ｂ）の含有率が相対的に上昇し、高い含有率となったＵＶＡ（Ｂ）がポリマーフィルタの上記経路内の空気と高温で接触して、ＵＶＡ（Ｂ）の酸化によると推定される褐色の変色が樹脂組成物に発生する。特に、構造上、空気と樹脂組成物との接触面積が大きいフィルタ濾材において、このような褐色の変色が生じやすい。一方、Ｙ質量％へのＵＶＡ（Ｂ）の含有率の制御により、このようなポリマーフィルタの立ち上げおよび充填時における、ＵＶＡ（Ｂ）の酸化によると推定される樹脂組成物の褐色の変色が抑制される。そして、ＵＶＡ（Ｂ）の含有率がＹ質量％に制御された組成物（Ｄ）によるポリマーフィルタの充填後は、もはやポリマーフィルタの破損が生じにくい状態となっており、かつ高温でのＵＶＡ（Ｂ）と酸素との接触、特にフィルタ濾材における接触、が抑制されるため、ポリマーフィルタに導入する樹脂組成物におけるＵＶＡ（Ｂ）の含有率を、所望のＸ質量％に制御する。このように、樹脂（Ａ）と含有率Ｘ質量％のＵＶＡ（Ｂ）とを含む樹脂組成物（Ｃ）の、褐色の変色が抑制された速やかな製造立ち上げが達成され、樹脂組成物（Ｃ）の生産性および歩留まりが向上する。
【００１３】
ポリマーフィルタはその内部に、熱溶融状態にある樹脂組成物の経路を有する。経路には、ポリマーフィルタの内部に配置されたフィルタ濾材が含まれる。ポリマーフィルタに樹脂組成物が充填されたことは、例えば、ポリマーフィルタに導入した樹脂組成物が当該フィルタの出口（排出口）から連続的に安定して排出され始めることにより確認できる。その際、ポリマーフィルタ内部の上記経路が樹脂組成物によって全て満たされている必要は必ずしもない。経路内に部分的に空気が残存していてもよい。
【００１４】
「定常状態」とは、ポリマーフィルタが樹脂組成物によって充填された以降、押出機による溶融混練およびポリマーフィルタによる樹脂組成物（Ｃ）の濾過を連続的に実施している状態を意味する。ただし、定常状態において、溶融混練により得る樹脂組成物（Ｃ）の量およびポリマーフィルタによる当該組成物（Ｃ）の濾過量は、必ずしも一定であり続ける必要はない。これらの量は、樹脂組成物（Ｃ）の製造において通常、多少の変動を伴うし、また、必要に応じて自由に制御することができる。
【００１５】
樹脂組成物（Ｄ）におけるＵＶＡ（Ｂ）の含有率Ｙは、必ずしも一定でなくてもよく、樹脂組成物（Ｃ）におけるＵＶＡ（Ｂ）の含有率をＸ（質量％）として、０質量％以上１．５×Ｘ質量％以下の範囲で変化しても（変化させても）よい。安定かつ速やかな樹脂組成物（Ｃ）の製造立ち上げのためには、ポリマーフィルタの立ち上げから充填完了まで、含有率Ｙは一定であることが好ましい。樹脂組成物（Ｄ）におけるＵＶＡ（Ｂ）の含有率Ｙは、０質量％以上１．０×Ｘ質量％未満が好ましい。このとき、褐色の変色の発生がさらに抑えられ、より速やかな樹脂組成物（Ｃ）の製造立ち上げが可能となる。
【００１６】
樹脂組成物（Ｃ），（Ｄ）におけるＵＶＡ（Ｂ）の含有率は、例えば、押出機に供給する樹脂（Ａ）をはじめとする熱可塑性樹脂の量および／またはＵＶＡ（Ｂ）の量により制御できる。
【００１７】
工程（ｉ）における樹脂（Ａ）とＵＶＡ（Ｂ）との溶融混練は、樹脂組成物（Ｄ）を得る場合にも、樹脂組成物（Ｃ）を得る場合にも、公知の押出機による、公知の溶融混練の手法により実施できる。
【００１８】
工程（ｉ）において、樹脂（Ａ）とＵＶＡ（Ｂ）とを個別に押出機に供給し、溶融混練することが、樹脂組成物（Ｃ），（Ｄ）におけるＵＶＡ（Ｂ）の含有率の制御が容易であることから好ましい。また、ＵＶＡ（Ｂ）は、溶液の状態で押出機に供給することが好ましく、この場合、樹脂組成物（Ｃ）の成形時の黄変、発泡およびＵＶＡのブリードアウトが抑制される。また、この場合、樹脂組成物（Ｃ）および当該組成物（Ｃ）をさらに成形して得た成形体における外観上の欠点あるいは光学的な欠点の発生がさらに抑制される。溶液の状態で供給とは、例えば、常温もしくは押出機への供給温度において液体であるＵＶＡの供給、またはＵＶＡを溶媒に溶解させた溶液の供給である。常温（２５℃）において液体であるＵＶＡ（Ｂ）を押出機に供給することが好ましい。溶液の状態でＵＶＡ（Ｂ）を供給する際には、得られた樹脂組成物に含まれる異物の数を低減させる観点から、濾過した当該溶液を供給することが好ましい。ＵＶＡ（Ｂ）の溶液の状態での供給には、例えば、高圧定量ポンプを利用できる。当該ポンプは逆流防止弁を備えることが好ましい。
【００１９】
樹脂組成物（Ｃ）におけるＵＶＡ（Ｂ）の含有率Ｘは、例えば、後述する波長３８０ｎｍの光の透過率Ｔ３８０が１０％未満となるように設定される。
【００２０】
押出機の種類は特に限定されず、単軸、二軸、多軸のいずれの押出機も使用可能である。押出機のＬ／Ｄ値（Ｌは押出機のシリンダー長、Ｄはシリンダー内径）は、好ましくは１０以上１００以下、より好ましくは１５以上８０以下、さらに好ましくは２０以上６０以下である。これらの範囲において、樹脂組成物の十分な可塑化および良好な混練状態が実現しやすい。Ｌ／Ｄ値が過度に大きくなると、せん断発熱が過度に大きくなり、溶融混練中に樹脂（Ａ）が熱分解することがある。
【００２１】
押出機のシリンダーの設定温度は、好ましくは２００℃以上３５０℃以下、より好ましくは２５０℃以上３２０℃以下である。これらの範囲では、樹脂組成物の溶融粘度が当該組成物の生産性の向上に適した状態にあるとともに、樹脂（Ａ）の熱分解も抑制される。
【００２２】
押出機は、少なくとも１箇所のベント部を有することが好ましい。ベント部を有する押出機を用いることによって、ベント部から、樹脂組成物の分解により生じたガス、および重合溶媒などの揮発性成分を吸引でき（脱揮でき）、得られた樹脂組成物（Ｃ）に残存する揮発性成分の量を低減できる。これにより、例えば、樹脂組成物（Ｃ）の成形時の発泡が抑制され、樹脂組成物（Ｃ）および当該組成物（Ｃ）をさらに成形して得た成形体における外観上の欠点あるいは光学的欠点の発生がさらに抑制される。ベント部から揮発性成分を脱揮するためには、例えば、当該ベント部を減圧状態にすればよく、その減圧度は、ベント部の圧力雰囲気にして１．３ｈＰａ以上９０６ｈＰａ以下が好ましく、１３．３ｈＰａ以上７９８ｈＰａ以下が好ましい。ベント部の圧力雰囲気が９０６ｈＰａより高くなると、揮発性成分が樹脂組成物中に残存しやすい。一方、ベント部の圧力を１．３ｈＰａより低く保つことは工業的に困難である。
【００２３】
換言すれば、本発明の製造方法は、押出機が備える、１．３ｈＰａ以上９０６ｈＰａ以下の圧力雰囲気にあるベント部から、樹脂組成物（Ｃ）に含まれる揮発性成分を除去する工程をさらに含んでいてもよい。また、押出機にベント部を有し、ポリマーフィルタ内部の上記経路内を１．３ｈＰａ以上９０６ｈＰａ以下の圧力雰囲気にすることで、ＵＶＡ（Ｂ）の酸素との不要な接触を避けることができ、上述したＵＶＡ（Ｂ）の酸化によると推定される、樹脂組成物の褐色の変色を低減することができる。
【００２４】
押出機は、サイドフィーダーを備えていてもよく、この場合、サイドフィーダーからさらなる熱可塑性樹脂を押出機に供給し、樹脂（Ａ）およびＵＶＡ（Ｂ）とともに溶融混練して、当該さらなる樹脂を含む樹脂組成物（Ｃ）を形成できる。さらなる樹脂の具体例は、樹脂組成物（Ｃ）の説明において後述する。
【００２５】
押出機およびポリマーフィルタの立ち上げ時における、当該フィルタ内部への樹脂組成物（Ｄ）の充填は、押出機にて溶融混練して得た組成物（Ｄ）をポリマーフィルタに導入することにより実施できる。また、工程（ii）における、溶融混練により得た樹脂組成物（Ｃ）のポリマーフィルタへの導入およびポリマーフィルタでの濾過は、公知のポリマーフィルタを用いた公知の溶融濾過の手法により実施できる。
【００２６】
ポリマーフィルタは、例えば、リーフディスクフィルタ、キャンドルフィルタ、パックディスクフィルタ、および円筒型フィルタから選ばれる少なくとも１種である。なかでも、有効濾過面積が高いリーフディスクフィルタまたはキャンドルフィルタが好ましい。このうち、リーフディスクフィルタは、高粘度体の濾過に適しているが、その構造上、負荷により破損しやすい。このため、ポリマーフィルタにリーフディスクフィルタを用いる場合、本発明の製造方法による効果がより顕著となる。
【００２７】
フィルタ濾材は特に限定されず、金属繊維不織布を焼結したタイプ、金属粉末を焼結したタイプ、金網を積層したタイプ、あるいはこれらを組み合わせたハイブリッドタイプのいずれでもよい。なかでも、金属繊維不織布を焼結したタイプが最も好ましい。
【００２８】
ポリマーフィルタの濾過精度は特に限定されないが、通常２０μｍ以下、好ましくは１０μｍ以下、より好ましくは５μｍ以下である。濾過精度の下限は限定されないが、例えば１μｍである。濾過精度が過度に小さいと、異物が除去される効果よりも、ポリマーフィルタ内に樹脂組成物が長時間滞留することによるデメリット（例えば樹脂組成物の熱劣化）の方が大きくなる。一方、濾過精度が過度に大きいと、樹脂組成物に含まれる異物の除去が難しくなる。
【００２９】
ポリマーフィルタの形状は特に限定されず、例えば、複数の樹脂流通口を有し、センターポール内に樹脂の流路を有する内流型；断面が複数の頂点もしくは面においてフィルタ濾材の内周面に接し、センターポールの外面に樹脂の流路がある外流型；である。樹脂組成物のポリマーフィルタ内での滞留を抑えるためには、樹脂組成物の滞留箇所の少ない外流型の採用が好ましい。ポリマーフィルタにおける樹脂組成物（Ｃ）の滞留時間は特に限定されないが、２０分以下とすることが好ましく、１０分以下、さらには５分以下とすることがより好ましい。
【００３０】
ポリマーフィルタによる樹脂組成物（Ｃ）の濾過にあたっては、押出機とポリマーフィルタとの間にギアポンプを設置し、当該ポンプにより圧力を加えながら樹脂組成物（Ｃ）をポリマーフィルタに導入することが好ましい。この方法により、ポリマーフィルタ内の樹脂組成物（Ｃ）の圧力が安定化する。ポリマーフィルタへの樹脂組成物（Ｄ）の導入にもこのギアポンプを使用でき、これにより、ポリマーフィルタへの当該組成物（Ｄ）の導入を安定して行うことができる。
【００３１】
樹脂組成物（Ｃ）を濾過するポリマーフィルタの内部の温度は、２６０℃以上３３０℃以下が好ましい。この場合、樹脂組成物（Ｃ）の熱劣化を抑制しながら、安定した当該組成物（Ｃ）の濾過が可能となる。ポリマーフィルタに樹脂組成物（Ｄ）を導入する際にも、ポリマーフィルタの内部の温度を２６０℃以上３３０℃以下とすることが好ましい。
【００３２】
ポリマーフィルタにおける樹脂組成物（Ｃ）の時間あたり濾過量は適宜設定できるが、定常状態において、例えば、ポリマーフィルタの有効濾過面積（フィルタ濾材の濾過面積）１ｍ2あたり１５ｋｇ／時以上６５ｋｇ／時以下である。なお、ポリマーフィルタの有効濾過面積は、一般に、５〜１５ｍ2程度であることから、実際の製造現場では時間あたり数百ｋｇ〜数トンの樹脂組成物（Ｃ）が濾過され、製造されることになる。このため、本発明の製造方法で実現する速やかな製造立ち上げによる組成物（Ｃ）の生産性向上および歩留まり向上の効果は、産業上、非常に有利である。
【００３３】
フィルタ入口圧およびフィルタ出口圧がそれぞれ３〜１５ＭＰａおよび０．３〜１０ＭＰａとなるように濾過を制御することが好ましい。また、定常状態におけるポリマーフィルタの圧力損失（フィルタ入口圧とフィルタ出口圧との圧力差）が１〜１５ＭＰａとなるように濾過を制御することが好ましい。これらの範囲において、樹脂組成物（Ｃ）の溶融濾過をより均一かつ安定して実施でき、得られた樹脂組成物（Ｃ）および当該組成物（Ｃ）をさらに成形して得た成形体の品質をより向上できる。圧力損失を過度に小さくすると、ポリマーフィルタ内での樹脂組成物（Ｃ）の流路が偏りやすい。圧力損失を過度に大きくすると、濾過時にポリマーフィルタが破損しやすい。
【００３４】
本発明の製造方法では、工程（ｉ）および（ii）を通常、連続して実施する。連続的な工程（ｉ），（ii）の実施は、例えば、先端（排出口側）にポリマーフィルタを接続した押出機により実現できる。
【００３５】
本発明の製造方法は、本発明の効果が得られる限り、上述した工程以外の任意の工程を含んでいてもよい。
【００３６】
ポリマーフィルタによる濾過後の樹脂組成物（Ｃ）は、任意の工程に供することができる。当該工程は、例えば、濾過後の樹脂組成物（Ｃ）を成形する成形工程であり、例えば、ペレット化して樹脂組成物（Ｃ）のペレットを製造したり、そのまま溶融成形して、樹脂組成物（Ｃ）から構成される任意の形状を有する成形体を製造できる。成形体は、例えばフィルム、シートであり、任意の用途、例えば光学部材としての用途、に使用できる。具体的な例は、位相差フィルム、偏光子保護フィルムなどの光学フィルムである。光学部材としての用途に供する場合、その外観上の欠点あるいは光学的な欠点の少なさが特にメリットとなる。
【００３７】
本発明の製造方法では、工程（ｉ），（ii）に引き続いて、上記任意の工程を連続的に実施できる。すなわち、樹脂組成物（Ｃ）から構成される成形体を連続的に製造でき、その製造立ち上げが従来よりも速やかである。
【００３８】
［熱可塑性樹脂（Ａ）］
熱可塑性樹脂（Ａ）は特に限定されない。樹脂（Ａ）は、例えば、ポリエチレン、ポリプロピレン、エチレン−プロピレン共重合体、ポリ（４−メチル−１−ペンテン）、ノルボルネンポリマーなどのオレフィン樹脂；塩化ビニル、塩素化ビニル樹脂などのハロゲン含有樹脂；ポリスチレン、スチレン−メタクリル酸メチル共重合体、スチレン−アクリロニトリル共重合体、アクリロニトリル−ブタジエン−スチレンブロック共重合体などのスチレン単位を構成単位として有するスチレン系樹脂；ポリメタクリル酸メチル（ＰＭＭＡ）などのアクリル樹脂；ポリエチレンテレフタレート、ポリブチレンテレフタレート、ポリエチレンナフタレートなどのポリエステル；ナイロン６、ナイロン６６、ナイロン６１０などのポリアミド；トリアセチルセルロースなどのセルロース類；ポリアセタール；ポリカーボネート（ＰＣ）；ポリフェニレンオキシド；ポリフェニレンスルフィド；ポリエーテルエーテルケトン；ポリエーテルニトリル；ポリサルホン；ポリエーテルサルホン；ポリオキシペンジレン；ポリアミドイミドである。
【００３９】
樹脂組成物（Ｃ）または当該組成物（Ｃ）をさらに成形して得た成形体を光学部材に使用する場合、樹脂（Ａ）は非晶性の熱可塑性樹脂であることが好ましい。
【００４０】
樹脂（Ａ）はアクリル樹脂であってもよく、この場合、光学的透明性に優れる樹脂組成物（Ｃ）が得られる。なお、アクリル樹脂は、非晶性の熱可塑性樹脂である。
【００４１】
アクリル樹脂は、（メタ）アクリル酸エステル単位および／または（メタ）アクリル酸単位を構成単位として有する樹脂である。アクリル樹脂は、（メタ）アクリル酸エステルおよび／または（メタ）アクリル酸の誘導体に由来する構成単位を有してもよい。アクリル樹脂が有する全構成単位に占める（メタ）アクリル酸エステル単位、（メタ）アクリル酸単位および上記誘導体に由来する構成単位の割合の合計は、通常５０モル％以上、好ましくは６０モル％以上、より好ましくは７０モル％以上である。アクリル樹脂は、構成単位としてこれらの単位を２種以上有していてもよい。
【００４２】
（メタ）アクリル酸エステル単位は、例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸２−エチルヘキシル、（メタ）アクリル酸ベンジル、（メタ）アクリル酸ジシクロペンタニルオキシエチル、（メタ）アクリル酸ジシクロペンタニル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシル、（メタ）アクリル酸２，３，４，５−テトラヒドロキシペンチル、２−（ヒドロキシメチル）アクリル酸メチル、２−（ヒドロキシメチル）アクリル酸エチル、２−（ヒドロキシエチル）アクリル酸メチルの各単量体に由来する構成単位である。
【００４３】
（メタ）アクリル酸単位は、例えば、アクリル酸、メタクリル酸、クロトン酸、２−（ヒドロキシメチル）アクリル酸、２−（ヒドロキシエチル）アクリル酸の各単量体に由来する構成単位である。
【００４４】
アクリル樹脂は、メタクリル酸メチル（ＭＭＡ）単位を有することが好ましく、この場合、当該アクリル樹脂を樹脂（Ａ）として含む樹脂組成物（Ｃ）および当該組成物（Ｃ）をさらに成形して得た成形体の熱安定性が向上する。
【００４５】
以下、アクリル樹脂である熱可塑性樹脂（Ａ）について説明する。
【００４６】
アクリル樹脂である樹脂（Ａ）は、主鎖に環構造を有していてもよい。すなわち、樹脂（Ａ）は、主鎖に環構造を有するアクリル樹脂であってもよい。この場合、樹脂（Ａ）および当該樹脂（Ａ）を含む樹脂組成物（Ｃ）のガラス転移温度（Ｔｇ）が高くなり、組成物（Ｃ）および当該組成物（Ｃ）をさらに成形して得た成形体の耐熱性が向上する。耐熱性が向上した成形体、例えば光学部材およびその１種である光学フィルム、は、液晶表示装置（ＬＣＤ）などの画像表示装置における光源、電源、回路基板などの発熱部の近傍への配置が容易となる。このような配置の容易さによって、例えば、画像表示装置の設計、デザインの自由度が増す。
【００４７】
樹脂（Ａ）が主鎖に環構造を有するアクリル樹脂の場合、樹脂（Ａ）のＴｇが高くなることで、樹脂組成物（Ｃ）の溶融混練温度および成形温度を高くする必要がある。このような場合においても本発明の製造方法では、ポリマーフィルタを用いた溶融濾過により、高温環境において生成したゲルの数を低減でき、樹脂組成物（Ｃ）および当該組成物（Ｃ）をさらに成形して得た成形体に含まれる異物の数を低減できる。また、押出機への液体の状態でのＵＶＡ（Ｂ）の供給を併用することにより、樹脂組成物（Ｃ）の成形時の黄変、発泡およびＵＶＡのブリードアウトを抑制できる。
【００４８】
アクリル樹脂である樹脂（Ａ）が主鎖に有していてもよい環構造の種類は特に限定されないが、例えば、ラクトン環構造、無水グルタル酸構造、グルタルイミド構造、Ｎ−置換マレイミド構造および無水マレイン酸構造から選ばれる少なくとも１種である。環構造は、ラクトン環構造、グルタルイミド構造およびＮ−置換マレイミド構造から選ばれる少なくとも１種が好ましい。
【００４９】
式（１）に、無水マレイン酸構造およびＮ−置換マレイミド構造を示す。
【００５０】
【化１】
2015067771.tif 000002
【００５１】
式（１）におけるＲ1およびＲ2は、互いに独立して、水素原子またはメチル基であり、Ｘ1は、酸素原子または窒素原子である。Ｘ1が酸素原子のときＲ3は存在せず、Ｘ1が窒素原子のとき、Ｒ3は水素原子、炭素数１から６の直鎖アルキル基、シクロペンチル基、シクロヘキシル基またはフェニル基である。
【００５２】
Ｘ1が酸素原子のとき、式（１）に示される環構造は無水マレイン酸構造である。無水マレイン酸構造を主鎖に有するアクリル樹脂は、例えば、無水マレイン酸と、（メタ）アクリル酸エステルとの共重合により形成できる。
【００５３】
Ｘ1が窒素原子のとき、式（１）に示される環構造はＮ−置換マレイミド構造である。Ｎ−置換マレイミド構造を主鎖に有するアクリル樹脂は、例えば、Ｎ−置換マレイミドと、（メタ）アクリル酸エステルとの共重合により形成できる。
【００５４】
Ｎ−置換マレイミド構造は、Ｎ−フェニルマレイミド構造（Ｒ3がフェニル基）およびＮ−シクロヘキシルマレイミド構造（Ｒ3がシクロヘキシル基）から選ばれる少なくとも１種が好ましい。
【００５５】
式（２）に、無水グルタル酸構造およびグルタルイミド構造を示す。
【００５６】
【化２】
2015067771.tif 000003
【００５７】
式（２）におけるＲ4およびＲ5は、互いに独立して、水素原子またはメチル基であり、Ｘ2は、酸素原子または窒素原子である。Ｘ2が酸素原子のときＲ6は存在せず、Ｘ2が窒素原子のとき、Ｒ6は水素原子、炭素数１から６の直鎖アルキル基、シクロペンチル基、シクロヘキシル基またはフェニル基である。
【００５８】
Ｘ2が酸素原子のとき、式（２）に示される環構造は無水グルタル酸構造である。無水グルタル酸構造を主鎖に有するアクリル樹脂は、例えば、（メタ）アクリル酸エステルと（メタ）アクリル酸との共重合体を分子内で脱アルコール環化縮合させて形成できる。
【００５９】
Ｘ2が窒素原子のとき、式（２）に示される環構造はグルタルイミド構造である。グルタルイミド構造を主鎖に有するアクリル樹脂は、例えば、（メタ）アクリル酸エステル重合体をメチルアミンなどのイミド化剤によりイミド化して形成できる。
【００６０】
アクリル樹脂である樹脂（Ａ）が主鎖に有していてもよいラクトン環構造は特に限定されず、例えば、４から８員環のラクトン環構造であってもよいが、環構造の安定性に優れることから５員環または６員環のラクトン環構造が好ましく、６員環のラクトン環構造がより好ましい。６員環のラクトン環構造は、例えば、特開2004-168882号公報に開示されている構造であるが、前駆体の重合収率が高いこと、前駆体の環化縮合反応により、高いラクトン環含有率を有するアクリル樹脂が得られること、ＭＭＡ単位を構成単位として有する重合体を前駆体にできること、などの理由から、式（３）に示す構造が好ましい。
【００６１】
【化３】
2015067771.tif 000004
【００６２】
式（３）のＲ7、Ｒ8およびＲ9は、互いに独立して、水素原子または炭素数１から２０の有機残基である。当該有機残基は酸素原子を含んでいてもよい。
【００６３】
式（３）の有機残基は、例えば、メチル基、エチル基、プロピル基のような炭素数１から２０のアルキル基；エテニル基、プロペニル基のような炭素数１から２０の不飽和脂肪族炭化水素基；フェニル基、ナフチル基のような炭素数１から２０の芳香族炭化水素基である。これらアルキル基、不飽和脂肪族炭化水素基および芳香族炭化水素基では、当該基が有する１つ以上の水素原子が、水酸基、カルボキシル基、エーテル基およびエステル基から選ばれる少なくとも１種の基により置換されていてもよい。
【００６４】
ラクトン環構造以外の上記環構造を主鎖に有するアクリル樹脂において、当該樹脂における上記環構造の含有率は特に限定されず、例えば、５〜９０質量％であり、１０〜７０質量％が好ましく、１０〜６０質量％がより好ましく、１０〜５０質量％がさらに好ましい。
【００６５】
ラクトン環構造を主鎖に有するアクリル樹脂において、当該樹脂におけるラクトン環構造の含有率は特に限定されず、例えば、５〜９０質量％であり、１０〜８０質量％が好ましく、１０〜７０質量％がより好ましく、１２〜５０質量％がさらに好ましい。
【００６６】
樹脂（Ａ）が主鎖に環構造を有するアクリル樹脂である場合、当該樹脂における環構造の含有率は、樹脂組成物（Ｃ）または当該組成物（Ｃ）をさらに成形して得た成形体として所望の特性、例えば、耐熱性、耐溶剤性、表面硬度、成形性ハンドリング性、に応じて制御できる。環構造の含有率が過度に小さいと、所望の耐熱性、耐溶剤性および表面硬度が得られなくなることがある。環構造の含有率が過度に大きいと、成形性およびハンドリング性が低下することがある。
【００６７】
主鎖に環構造を有するアクリル樹脂は、公知の方法により形成できる。主鎖に無水グルタル酸構造またはグルタルイミド構造を有するアクリル樹脂は、例えば、ＷＯ2007/26659号公報、ＷＯ2005/108438号公報に記載の方法により形成できる。主鎖に無水マレイン酸構造またはＮ−置換マレイミド構造を有するアクリル樹脂は、例えば、特開昭57-153008号公報、特開2007-31537号公報に記載の方法により形成できる。主鎖にラクトン環構造を有するアクリル樹脂は、例えば、特開2006-96960号公報、特開2006-171464号公報または特開2007-63541号公報に記載の方法により形成できる。
【００６８】
アクリル樹脂である樹脂（Ａ）は、（メタ）アクリル酸エステル単位、（メタ）アクリル酸単位、および上記誘導体に由来する単位以外の構成単位を有していてもよい。このような構成単位は、例えば、スチレン、ビニルトルエン、α−メチルスチレン、α−ヒドロキシメチルスチレン、α−ヒドロキシエチルスチレン、アクリロニトリル、メタクリロニトリル、メタリルアルコール、アリルアルコール、エチレン、プロピレン、４−メチル−１−ペンテン、酢酸ビニル、２−ヒドロキシメチル−１−ブテン、メチルビニルケトン、Ｎ−ビニルピロリドン、Ｎ−ビニルカルバゾールの各単量体に由来する構成単位である。樹脂（Ａ）は、構成単位としてこれらの単位を２種以上有していてもよい。
【００６９】
樹脂（Ａ）は、当該樹脂に対して負の固有複屈折を与える作用を有する構成単位を有していてもよい。この場合、樹脂組成物（Ｃ）および当該組成物（Ｃ）をさらに成形して得た成形体における複屈折性の制御の自由度を向上できる。そしてこの自由度の向上により、例えば、樹脂組成物（Ｃ）および上記成形体の光学部材としての用途が拡大する。なお、樹脂に対して負の固有複屈折を与える作用を有する構成単位とは、この構成単位のみからなるホモポリマーを形成したときに、当該ホモポリマーの固有複屈折の値が負となる構成単位をいう。固有複屈折の値とは、樹脂（重合体）の分子鎖が一軸配向した層（例えばフィルム）において、分子鎖が配向する方向（配向軸）に平行な方向の光の屈折率ｎ１から、配向軸に垂直な方向の光の屈折率ｎ２を引いた値（即ち、“ｎ１−ｎ２”）をいう。樹脂（Ａ）自体の固有複屈折の正負は、固有複屈折に関して当該構成単位が与える作用と、樹脂（Ａ）が有するその他の構成単位が与える作用との兼ね合いにより決定される。
【００７０】
樹脂（Ａ）に対して負の固有複屈折を与える作用を有する構成単位は、例えば、スチレン単位である。
【００７１】
樹脂（Ａ）は、紫外線吸収能を有する構成単位（ＵＶＡ単位）を構成単位として有していてもよい。この場合、樹脂組成物（Ｃ）および当該組成物（Ｃ）をさらに成形して得た成形体の紫外線吸収能がより向上する。また、ＵＶＡ単位の構造によっては、樹脂（Ａ）とＵＶＡ（Ｂ）との相容性が向上する。
【００７２】
樹脂（Ａ）がＵＶＡ単位を構成単位として有する場合、樹脂（Ａ）におけるＵＶＡ単位の含有率は、好ましくは２０質量％以下、より好ましくは１５質量％以下である。ＵＶＡ単位の含有率が過度に大きくなると、樹脂（Ａ）および当該樹脂を含む樹脂組成物（Ｃ）の耐熱性が低下することがある。
【００７３】
樹脂（Ａ）のＴｇは、例えば８０℃以上であり、好ましくは１１０℃以上、より好ましくは１２０℃以上である。
【００７４】
樹脂（Ａ）の重量平均分子量は、例えば１０００〜３０００００であり、好ましくは５０００〜２５００００、より好ましくは１００００〜２０００００、さらに好ましくは５００００〜２０００００である。
【００７５】
［紫外線吸収剤（Ｂ）］
ＵＶＡ（Ｂ）は、紫外線吸収能を有するとともに、樹脂（Ａ）と相溶する物質である限り限定されない。ＵＶＡ（Ｂ）は、単量体に由来する繰り返し単位を含まない（すなわち重合体ではない）ことが好ましい。重合体である紫外線吸収剤は、樹脂（Ａ）との相溶性を確保することが一般に難しく、また、重合体に残留する重合開始剤、連鎖移動剤などの添加剤によって、樹脂組成物（Ｃ）および当該組成物（Ｃ）をさらに成形して得た成形体に着色が生じることがある。
【００７６】
ＵＶＡ（Ｂ）として、例えば、ベンゾフェノン系化合物、サリシケート系化合物、ベンゾエート系化合物、トリアゾール系化合物およびトリアジン系化合物から選ばれる少なくとも１種を使用できる。なかでも、紫外線吸収能が高いことから、トリアゾール系化合物およびトリアジン系化合物であるＵＶＡ（Ｂ）が好ましい。
【００７７】
トリアゾール系化合物は、例えば、２，２’−メチレンビス［４−（１，１，３，３−テトラメチルブチル）−６−（２Ｈ−ベンゾトリアゾール−２−イル）フェノール］、２−（３，５−ジ−ｔ−ブチル−２−ヒドロキシフェニル）−５−クロロベンゾトリアゾール、２−（２Ｈ−ベンゾトリアゾール−２−イル）−ｐ−クレゾール、２−（２Ｈ−ベンゾトリアゾール−２−イル）−４，６−ビス（１−メチル−１−フェニルエチル）フェノール、２−ベンゾトリアゾール−２−イル−４，６−ジ−ｔ−ブチルフェノール、２−［５−クロロ（２Ｈ）−ベンゾトリアゾール−２−イル］−４−メチル−６−（ｔ−ブチル）フェノール、２−（２Ｈ−ベンゾトリアゾール−２−イル）−４，６−ジ−ｔ−ブチルフェノール、２−（２Ｈ−ベンゾトリアゾール−２−イル）−４−（１，１，３，３−テトラメチルブチル）フェノール、２−（２Ｈ−ベンゾトリアゾール−２−イル）−４−メチル−６−（３，４，５，６−テトラヒドロフタルイミジルメチル）フェノール、メチル−３−（３−（２Ｈ−ベンゾトリアゾール−２−イル）−５−ｔ−ブチル−４−ヒドロキシフェニル）プロピオネート／ポリエチレングリコール３００の反応生成物、２−（２Ｈ−ベンゾトリアゾール−２−イル）−６−（直鎖および側鎖ドデシル）−４−メチルフェノール、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、３−（２Ｈ−ベンゾトリアゾール−２−イル）−５−（１，１−ジメチルエチル）−４−ヒドロキシ−Ｃ７−９側鎖および直鎖アルキルエステル、である。紫外線吸収能が高いことから、ハロゲン原子、例えば塩素原子、を有するトリアゾール化合物が好ましい。
【００７８】
トリアジン系化合物は、例えば、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシ）−１，３，５−トリアジン、２，４−ビス（２−ヒドロキシ−４−ブトキシフェニル）−６−（２，４−ジブトキシフェニル）−１，３−５−トリアジン、２，４，６−トリス（２−ヒドロキシ−４−ヘキシルオキシ−３−メチルフェニル）−１，３，５−トリアジン、２，４−ビス（２，４−ジメチルフェニル）−６−［２−ヒドロキシ−４−（３−アルキルオキシ−２−ヒドロキシプロピルオキシ）−５−α−クミルフェニル］−ｓ−トリアジン骨格（アルキルオキシ；オクチルオキシ、ノニルオキシ、デシルオキシなどの長鎖アルキルオキシ基）を有するＵＶＡ、である。なかでも、アクリル樹脂である樹脂（Ａ）との相溶性が高く、紫外線吸収性能が優れていることから、２，４−ビス（２，４−ジメチルフェニル）−６−［２−ヒドロキシ−４−（３−アルキルオキシ−２−ヒドロキシプロピルオキシ）−５−α−クミルフェニル］−ｓ−トリアジン骨格（アルキルオキシ；オクチルオキシ、ノニルオキシ、デシルオキシなどの長鎖アルキルオキシ基）を有するＵＶＡが好ましい。
【００７９】
ＵＶＡ（Ｂ）の分子量は特に限定はされないが、６００以上が好ましく、７００以上、８００以上の順により好ましい。ＵＶＡ（Ｂ）の分子量の上限は、例えば、１００００である。ＵＶＡ（Ｂ）の分子量が過度に大きくなると、樹脂（Ａ）との相溶性が低下し、樹脂組成物（Ｃ）および当該組成物（Ｃ）をさらに成形して得た成形体の光学的透明性が低下する。ＵＶＡ（Ｂ）の分子量の上限は、８０００が好ましく、５０００がより好ましい。
【００８０】
ＵＶＡ（Ｂ）は、市販の物質であってもよく、例えば、チヌビン４７７（ＢＡＳＦ製）、アデカスタブ  ＬＡ−Ｆ７０（ＡＤＥＫＡ製）である。
【００８１】
ＵＶＡ（Ｂ）の紫外線吸収能は、波長３００〜３８０ｎｍの範囲内にある、ＵＶＡ（Ｂ）による吸収が最大となる波長の光に対するモル吸光係数（クロロホルム溶液）にして、１００００（Ｌ・ｍｏｌ-1・ｃｍ-1）以上が好ましい。
【００８２】
ＵＶＡ（Ｂ）は常温（２５℃）において液体である物質が好ましい。常温で液体であるＵＶＡ（Ｂ）として、市販の物質、例えば、チヌビン２１３、チヌビン５７１、チヌビン４７７（いずれもＢＡＳＦ製）を使用できる。
【００８３】
ＵＶＡ（Ｂ）は、２種以上の化合物の混合物であってもよい。
【００８４】
［熱可塑性樹脂組成物（Ｃ）］
本発明の製造方法により得た樹脂組成物（Ｃ）は、樹脂（Ａ）とＵＶＡ（Ｂ）とを含む。樹脂組成物（Ｃ）におけるＵＶＡ（Ｂ）の含有率Ｘは、ＵＶＡ（Ｂ）の種類により異なるが、例えば０．０１〜５質量％であり、好ましくは０．０５〜３質量である。樹脂組成物（Ｃ）におけるＵＶＡ（Ｂ）の含有率Ｘが過度に小さいと、所望の紫外線吸収能が得られずに、紫外線を含む光に曝されることによって樹脂組成物（Ｃ）および当該組成物（Ｃ）をさらに成形して得た成形体に黄変が生じやすくなる。一方、ＵＶＡ（Ｂ）の含有率Ｘが過度に大きいと、ＵＶＡ（Ｂ）による黄変の抑制というメリットよりも、樹脂組成物（Ｃ）の成形時に発泡が生じたりＵＶＡがブリードアウトするといったデメリットの方が大きくなる。
【００８５】
樹脂組成物（Ｃ）におけるＵＶＡ（Ｂ）の含有率Ｘは、例えば、以下の方法により測定した波長３８０ｎｍの光の透過率Ｔ３８０が１０％未満となるように設定できる。この場合、ＵＶＡ（Ｂ）の紫外線吸収能が大きいほど、含有率Ｘを小さく設定することが可能となる。Ｔ３８０は、樹脂組成物のクロロホルム溶液（濃度０．４質量％）を作製し、これを光路長１ｃｍの石英セルに収容して、吸光度計により当該溶液における波長３８０ｎｍの光の透過率を測定して求めた値である。Ｔ３８０は、樹脂組成物（Ｃ）および当該組成物（Ｃ）をさらに成形して得た成形体の紫外線吸収能に対応する。
【００８６】
樹脂組成物（Ｃ）のＴｇは、例えば８０℃以上であり、好ましくは１１０℃以上、より好ましくは１２０℃以上である。Ｔｇが高いほど、樹脂組成物（Ｃ）および当該組成物（Ｃ）をさらに成形して得た成形体の耐熱性が向上する。画像表示装置に用いる光学部材としては、樹脂組成物（Ｃ）のＴｇは１１０℃以上が好ましい。
【００８７】
樹脂組成物（Ｃ）の紫外線吸収能は、Ｔ３８０にして１０％未満が好ましく、９％以下がより好ましい。また、樹脂組成物（Ｃ）の可視光線透過率は、Ｔ３８０と同様に測定した、波長５９０ｎｍの光の透過率Ｔ５９０にして９０％以上が好ましく、９５％以上がより好ましい。樹脂組成物（Ｃ）のＴ３８０およびＴ５９０は、それぞれ１０％未満および９０％以上が好ましい。これをＴ３８０およびＴ５９０の測定方法を考慮して換言すると、樹脂組成物（Ｃ）のクロロホルム溶液（濃度０．４質量％）を光路長１ｃｍの石英セルに収容して吸光度計により測定した、当該溶液が示す波長３８０ｎｍおよび５９０ｎｍの光の透過率が、それぞれ１０％未満および９０％以上であることが好ましい。
【００８８】
樹脂組成物（Ｃ）は、２種以上の樹脂（Ａ）を含んでいてもよい。また、樹脂組成物（Ｃ）は、樹脂（Ａ）以外に、さらなる熱可塑性樹脂を含んでいてもよい。ただし、樹脂組成物（Ｃ）および当該組成物（Ｃ）をさらに成形して得た成形体を光学部材に使用する場合、十分な光学特性を確保するために、樹脂（Ａ）と、上記さらなる樹脂とは互いに相溶する必要がある。
【００８９】
上記さらなる樹脂は、例えば、ポリエチレン、ポリプロピレン、エチレン−プロピレン重合体、ポリ（４−メチル−１−ペンテン）などのオレフィン系樹脂；塩化ビニル、塩素化ビニル樹脂などの含ハロゲン樹脂；ポリエチレンテレフタレート、ポリブチレンテレフタレート、ポリエチレンナフタレートなどのポリエステル；ナイロン６、ナイロン６６、ナイロン６１０などのポリアミド；ポリアセタール；ポリカーボネート；ポリフェニレンオキシド；ポリフェニレンスルフィド；ポリエーテルエーテルケトン；ポリサルホン；ポリエーテルサルホン；ポリオキシペンジレン；ポリアミドイミド；ゴム質重合体である。樹脂組成物（Ｃ）は、これらの樹脂を２種以上含んでいてもよい。樹脂組成物（Ｃ）におけるさらなる樹脂の含有率は、例えば、５０質量％未満であり、好ましくは４０質量％以下である。
【００９０】
樹脂（Ａ）がアクリル樹脂である場合、特に、主鎖に環構造を有するアクリル樹脂である場合、樹脂（Ａ）との相溶性に優れることから、上記さらなる樹脂は、シアン化ビニル単量体に由来する構成単位と芳香族ビニル単量体に由来する構成単位とを有する共重合体であることが好ましい。当該共重合体は、例えば、スチレン−アクリロニトリル共重合体である。すなわち、樹脂組成物（Ｃ）は、アクリル樹脂とスチレン−アクリロニトリル共重合体とを含んでいてもよく、このとき、アクリル樹脂は主鎖に環構造を有していてもよい。
【００９１】
樹脂（Ａ）が正の固有複屈折を示す場合、樹脂組成物（Ｃ）は、負の固有複屈折を示す熱可塑性樹脂をさらに含んでいてもよい。このとき、樹脂組成物（Ｃ）および当該組成物（Ｃ）をさらに成形して得た成形体における複屈折性（例えば位相差）の制御の自由度が向上する。なお、スチレン−アクリロニトリル共重合体は、負の固有複屈折を示す。
【００９２】
スチレン−アクリロニトリル共重合体は、乳化重合、懸濁重合、溶液重合、バルク重合などの各種の重合方法による形成が可能である。樹脂組成物（Ｃ）および当該組成物（Ｃ）をさらに成形して得た成形体を光学部材に使用する場合、その透明性および光学特性が向上することから、溶液重合またはバルク重合により形成したスチレン−アクリロニトリル共重合体が好ましい。
【００９３】
樹脂組成物（Ｃ）は、熱可塑性樹脂およびＵＶＡ（Ｂ）以外の材料、例えば添加剤、を含むことができる。添加剤は、例えば、酸化防止剤、耐光安定剤、耐候安定剤、熱安定剤などの安定剤；位相差上昇剤、位相差低減剤、位相差安定剤などの位相差調整剤；ガラス繊維、炭素繊維などの補強材；近赤外線吸収剤；トリス（ジブロモプロピル）ホスフェート、トリアリルホスフェート、酸化アンチモンなどの難燃剤；アニオン系、カチオン系、ノニオン系の界面活性剤を含む帯電防止剤；無機顔料、有機顔料、染料などの着色剤；有機フィラー、無機フィラー、樹脂改質剤、可塑剤、滑剤である。樹脂組成物（Ｃ）における添加剤の含有率は、好ましくは５質量％未満、より好ましくは２質量％以下、さらに好ましくは１質量％以下である。
【００９４】
これらの添加剤は、任意の時点および方法により樹脂組成物（Ｃ）に加えることができる。例えば、工程（ｉ）において、樹脂（Ａ）およびＵＶＡ（Ｂ）とともに溶融混練すればよい。
【００９５】
工程（ii）における溶融濾過後の樹脂組成物（Ｃ）は、公知の成形方法、例えば押出成形、ブロー成形、射出成形、により、任意の形状に成形できる。成形後の樹脂組成物（Ｃ）の形状は、例えば、ペレット、フィルム、シートである。一度ペレットに成形した後に、さらに成形して、フィルム、シートなどの成形体としてもよい。
【００９６】
樹脂組成物（Ｃ）および当該組成物（Ｃ）をさらに成形して得た成形体の用途は限定されず、例えば、光学部材であり、より具体的な例は、位相差フィルム、偏光子保護フィルムのような光学フィルムである。
【実施例】
【００９７】
以下、実施例により、本発明をより詳細に説明する。本発明は、以下に示す実施例に限定されない。
【００９８】
最初に、本実施例において作製した熱可塑性樹脂組成物の評価方法を示す。
【００９９】
[ガラス転移温度（Ｔｇ）］
熱可塑性樹脂組成物のガラス転移温度（Ｔｇ）は、ＪＩＳ  Ｋ７１２１の規定に準拠して求めた。具体的には、示差走査熱量計（リガク製、ＤＳＣ−８２３０）を用い、窒素ガス雰囲気下、約１０ｍｇのサンプルを常温から２００℃まで昇温（昇温速度２０℃／分）して得られたＤＳＣ曲線から、始点法により評価した。リファレンスには、α−アルミナを用いた。
【０１００】
［重量平均分子量］
熱可塑性樹脂組成物の重量平均分子量Ｍｗは、ゲル浸透クロマトグラフィー（ＧＰＣ）を用いて、ポリスチレン換算により求めた。測定に用いた装置および測定条件は以下の通りである。
システム：東ソー製ＧＰＣシステムＨＬＣ−８２２０
測定側カラム構成：
・ガードカラム（東ソー製、ＴＳＫｇｕａｒｄｃｏｌｕｍｎ  ＳｕｐｅｒＨＺ−Ｌ）
・分離カラム（東ソー製、ＴＳＫｇｅｌ  ＳｕｐｅｒＨＺＭ−Ｍ）２本直列接続
リファレンス側カラム構成：
・リファレンスカラム（東ソー製、ＴＳＫｇｅｌ  ＳｕｐｅｒＨ−ＲＣ）
展開溶媒：クロロホルム（和光純薬工業製、特級）
展開溶媒の流量：０．６ｍＬ／分
標準試料：ＴＳＫ標準ポリスチレン（東ソー製、ＰＳ−オリゴマーキット）
カラム温度：４０℃
【０１０１】
［透過率］
波長３８０ｎｍおよび５９０ｎｍの光に対する熱可塑性樹脂組成物の光線透過率は、得られた樹脂組成物のクロロホルム溶液（濃度０．４質量％）を調製した後、当該クロロホルム溶液を光路長１ｃｍの石英セルに収容し、吸光度計の一種である分光光度計（島津製作所製、ＵＶ−３１００）を用いて求めた。波長３８０ｎｍの光の透過率をＴ３８０（％）、波長５９０ｎｍの光の透過率をＴ５９０（％）とする。
【０１０２】
［褐色の変色］
各実施例および比較例において、押出機の先端に取り付けたポリマーフィルタから排出される熱可塑性樹脂組成物の褐色の変色が、押出機およびポリマーフィルタの立ち上げ後、どの程度の時間で抑制されるかを評価した。具体的には、ポリマーフィルタへの樹脂組成物の導入、充填が完了し、当該フィルタの出口より樹脂組成物が吐出され始めてから、褐色味を帯びていない透明な樹脂組成物が２時間以内に得られた場合を「◎」、２時間以上３時間以内に得られた場合を「○」、３時間以上経過した後に得られた場合を「×」とした。より詳細には、ポリマーフィルタから排出された後にペレタイザーによってペレット化した熱可塑性樹脂組成物（樹脂ペレット）について、その褐色味の有無を判定した。
【０１０３】
［グルタルイミド単位の含有率］
実施例６および比較例３で使用したアクリル樹脂におけるグルタルイミド単位の含有率は、当該アクリル樹脂のペレットに対してその赤外吸収スペクトル（ＩＲスペクトル）を測定し、イミドカルボニル基に対応する波数１６７０ｃｍ-1付近の吸収強度と、エステルカルボニル基に対応する波数１７２０ｃｍ-1付近の吸収強度および酸無水物のカルボニル基に対応する波数１７６０ｃｍ-1付近の吸収強度との比から求めた。
【０１０４】
（製造例１）
攪拌装置、温度センサー、冷却管および窒素導入管を備えた反応釜に、メタクリル酸メチル（ＭＭＡ）２３０質量部、２−（ヒドロキシメチル）アクリル酸メチル（ＭＨＭＡ）３３質量部、重合溶媒としてトルエン２５０質量部、酸化防止剤（ＡＤＥＫＡ製、アデカスタブ２１１２）０．１５質量部、およびｎ−ドデシルメルカプタン０．２質量部を仕込み、これに窒素を通じつつ、１０５℃まで昇温させた。
【０１０５】
昇温に伴う還流が始まったところで、重合開始剤としてｔ−アミルパーオキシイソノナノエート（アルケマ吉富製、商品名：ルペロックス５７０）０．２８質量部を添加するとともに、上記ｔ−アミルパーオキシイソノナノエート０．５６質量部とスチレン１２質量部とを２時間かけて滴下しながら、約１０５〜１１０℃の還流下で溶液重合を進行させ、さらに４時間の加温、熟成を行った。
【０１０６】
次に、得られた重合溶液に、環化縮合反応の触媒（環化触媒）としてリン酸ステアリル（堺化学工業製、Ｐｈｏｓｌｅｘ  Ａ−１８）０．２質量部を加え、約９０〜１１０℃の還流下において２時間、主鎖に位置するラクトン環構造が形成される環化縮合反応を進行させて、重合溶液（ａ−１）を得た。
【０１０７】
（製造例２）
攪拌装置、温度センサー、冷却管および窒素導入管を備えた反応釜に、ＭＭＡ４２．５質量部、Ｎ−フェニルマレイミド５質量部、スチレン０．５質量部、重合溶媒としてトルエン５０質量部、有機酸として無水酢酸０．２質量部、および連鎖移動剤としてｎ−ドデシルメルカプタン０．０６質量部を仕込み、これに窒素を通じつつ重合槽内を昇温した。そして槽内の温度が１００℃に達した時点で、ｔ−ブチルパーオキシイソプロピルカーボネート０．０７５質量部を加え、これと同時に、滴下槽にて窒素のバブリングを開始した。次に、スチレン２質量部およびｔ−ブチルパーオキシイソプロピルカーボネート０．０７５質量部の混合液を、重合槽内に５時間かけて等速度で滴下しながら、重合温度１０５〜１１０℃の還流下で１５時間、重合反応を進行させた。
【０１０８】
次に、得られた重合溶液に、リン酸系の酸化防止剤として９，１０−ジヒドロ−９−オキサ−１０−ホスファネナントレン−１０−オキシド（三光株式会社製、ＨＣＡ）と、フェノール系酸化防止剤としてペンタエリスリチル−テトラキス［３−（３，５−ジ−ｔ−ブチル−４−ヒドロキシフェニル）プロピオネート］（ＡＤＥＫＡ製、ＡＯ−６０）とを、それぞれ０．１質量部および０．０２質量部添加して、重合溶液（ａ−２）を得た。
【０１０９】
（製造例３）
撹拌装置、温度センサー、冷却管および窒素導入管を備えた反応釜に、ＭＭＡ４０質量部、ＭＨＭＡ１０質量部、および重合溶媒としてトルエン５０質量部を仕込み、これに窒素を通じつつ、１０５℃まで昇温させた。
【０１１０】
昇温に伴う還流が始まったところで、重合開始剤としてｔ−アミルパーオキシイソノナノエート（アルケマ吉富製、商品名：ルペロックス５７０）０．０３質量部を添加するとともに、上記ｔ−アミルパーオキシイソノナノエート０．０６質量部を２時間かけて滴下しながら、約１０５〜１１０℃の還流下で溶液重合を進行させ、さらに４時間の加温、熟成を行った。
【０１１１】
次に、得られた重合溶液に、環化触媒としてリン酸ステアリル（堺化学工業製、Ｐｈｏｓｌｅｘ  Ａ−１８）０．０５質量部を加え、約９０〜１１０℃の還流下において２時間、主鎖に位置するラクトン環構造が形成される環化縮合反応を進行させて、重合溶液（ａ−３）を得た。
【０１１２】
（実施例１）
製造例１で作製した重合溶液（ａ−１）を２４０℃に加熱した多管式熱交換器に通して、ラクトン環構造が形成される環化縮合反応を完結させた。重合溶液（ａ−１）は、ラクトン環構造を主鎖に有するアクリル樹脂（Ａ−１）を含む。
【０１１３】
次に、重合溶液（ａ−１）を、バレル温度２５０℃、減圧度１３．３〜４００ｈＰａ（１０〜３００ｍｍＨｇ）、リアベント数１個およびフォアベント数４個（上流側から第１、第２、第３、第４ベントと称する）、先端部にギアポンプを介してリーフディスク型のポリマーフィルタ（濾過精度５μｍ、温度２７０℃）が接続された、ベントタイプスクリュー二軸押出機（Ｌ／Ｄ＝５２）に１２．５質量部／時（樹脂量換算）の処理速度で導入した。この処理速度にて脱揮を実施し、さらにポリマーフィルタ内部の経路への、アクリル樹脂（Ａ−１）を含む、熱溶融状態にある樹脂組成物（Ｄ）の充填を完了させた。実施例１の組成物（Ｄ）は紫外線吸収剤を含まない（紫外線吸収剤の含有率Ｙは０質量％であった）。充填の完了は、ポリマーフィルタの出口から組成物（Ｄ）が吐出され始めることにより確認した。
【０１１４】
充填完了の確認後、重合溶液（ａ−１）の押出機への導入速度を３１．２質量部／時（樹脂量換算）に増大させ、さらに、イオン交換水の第２および第４ベントの前からの投入（それぞれ投入速度０．４７質量部／時）、ならびに紫外線吸収剤（Ｂ−１）；（ＡＤＥＫＡ製、アデカスタブ  ＬＡ−Ｆ７０）の３５質量％トルエン溶液の供給（供給速度０．６３質量部／時）を開始した。紫外線吸収剤の溶液は、高圧ポンプを用い、濾過精度１μｍのフィルタを通した後に第３ベントの前から供給した。
【０１１５】
これにより、熱溶融状態にある脱揮された樹脂組成物が、ポリマーフィルタの有効濾過面積１ｍ2あたり５８．２ｋｇ／時の速度で当該フィルタから連続的に吐出される定常状態となった。吐出された樹脂組成物は連続的にペレタイザーでペレット化して、ラクトン環構造を主鎖に有するアクリル樹脂（Ａ−１）と紫外線吸収剤（Ｂ−１）とを含む樹脂組成物（Ｃ−１）のペレットを得た。
【０１１６】
樹脂組成物（Ｃ−１）のＴｇは１２１℃、重量平均分子量は１３．６万であった。樹脂組成物（Ｃ−１）における紫外線吸収剤（Ｂ−１）の含有率Ｘは、０．７質量％（＝（０．６３×０．３５）／（０．６３×０．３５＋３１．２）×１００）であった。樹脂組成物（Ｃ−１）のＴ３８０は６％、Ｔ５９０は１００％であった。
【０１１７】
実施例１では、含有率Ｙは０質量％であり、含有率Ｘに対する含有率Ｙの比Ｙ／Ｘは０であった。そして、樹脂組成物（Ｃ−１）において褐色の変色の発生が継続する時間の程度は「◎」であった。
【０１１８】
（実施例２）
組成物（Ｄ）をポリマーフィルタに充填する際（このとき重合溶液（ａ−１）の押出機への導入速度は１２．５質量部／時（樹脂量換算））にも、押出機への紫外線吸収剤（Ｂ−１）の３５質量％トルエン溶液の供給（供給速度０．１２５質量部／時）を行った以外は実施例１と同様にして、アクリル樹脂（Ａ−１）と紫外線吸収剤（Ｂ−１）とを含む樹脂組成物（Ｃ−１）のペレットを得た。なお、紫外線吸収剤の溶液は、高圧ポンプを用い、濾過精度１μｍのフィルタを通した後に第３ベントの前から供給した。実施例２の組成物（Ｄ）における紫外線吸収剤の含有率Ｙは０．３５質量％（＝（０．１２５×０．３５）／（０．１２５×０．３５＋１２．５）×１００）であった。
【０１１９】
実施例２では、含有率Ｙは０．３５質量％、含有率Ｘは実施例１と同じ０．７質量％であり、比Ｙ／Ｘは０．５であった。そして、樹脂組成物（Ｃ−１）において褐色の変色の発生が継続する時間の程度は「◎」であった。
【０１２０】
（実施例３）
組成物（Ｄ）をポリマーフィルタに充填する際（このとき重合溶液（ａ−１）の押出機への導入速度は１２．５質量部／時（樹脂量換算））にも、押出機への紫外線吸収剤（Ｂ−１）の３５質量％トルエン溶液の供給（供給速度０．１７６質量部／時）を行った以外は実施例１と同様にして、アクリル樹脂（Ａ−１）と紫外線吸収剤（Ｂ−１）とを含む樹脂組成物（Ｃ−１）のペレットを得た。なお、紫外線吸収剤の溶液は、高圧ポンプを用い、濾過精度１μｍのフィルタを通した後に第３ベントの前から供給した。実施例３の組成物（Ｄ）における紫外線吸収剤の含有率Ｙは０．４９質量％（＝（０．１７６×０．３５）／（０．１７６×０．３５＋１２．５）×１００）であった。
【０１２１】
実施例３では、含有率Ｙは０．４９質量％、含有率Ｘは実施例１と同じ０．７質量％であり、比Ｙ／Ｘは０．７であった。そして、樹脂組成物（Ｃ−１）において褐色の変色の発生が継続する時間の程度は「◎」であった。
【０１２２】
（実施例４）
組成物（Ｄ）をポリマーフィルタに充填する際（このとき重合溶液（ａ−１）の押出機への導入速度は１２．５質量部／時（樹脂量換算））にも、押出機への紫外線吸収剤（Ｂ−１）の３５質量％トルエン溶液の供給（供給速度０．２５２質量部／時）を行った以外は実施例１と同様にして、アクリル樹脂（Ａ−１）と紫外線吸収剤（Ｂ−１）とを含む樹脂組成物（Ｃ−１）のペレットを得た。なお、紫外線吸収剤の溶液は、高圧ポンプを用い、濾過精度１μｍのフィルタを通した後に第３ベントの前から供給した。実施例４の組成物（Ｄ）における紫外線吸収剤の含有率Ｙは０．７質量％（＝（０．２５２×０．３５）／（０．２５２×０．３５＋１２．５）×１００）であった。
【０１２３】
実施例４では、含有率Ｙは０．７質量％、含有率Ｘは実施例１と同じ０．７質量％であり、比Ｙ／Ｘは１．０であった。そして、樹脂組成物（Ｃ−１）において褐色の変色の発生が継続する時間の程度は「○」であった。
【０１２４】
（実施例５）
組成物（Ｄ）をポリマーフィルタに充填する際（このとき重合溶液（ａ−１）の押出機への導入速度は１２．５質量部／時（樹脂量換算））にも、押出機への紫外線吸収剤（Ｂ−１）の３５質量％トルエン溶液の供給（供給速度０．３７９質量部／時）を行った以外は実施例１と同様にして、アクリル樹脂（Ａ−１）と紫外線吸収剤（Ｂ−１）とを含む樹脂組成物（Ｃ−１）のペレットを得た。なお、紫外線吸収剤の溶液は、高圧ポンプを用い、濾過精度１μｍのフィルタを通した後に第３ベントの前から供給した。実施例５の組成物（Ｄ）における紫外線吸収剤の含有率Ｙは１．０５質量％（＝（０．３７９×０．３５）／（０．３７９×０．３５＋１２．５）×１００）であった。
【０１２５】
実施例５では、含有率Ｙは１．０５質量％、含有率Ｘは実施例１と同じ０．７質量％であり、比Ｙ／Ｘは１．５であった。そして、樹脂組成物（Ｃ−１）において褐色の変色の発生が継続する時間の程度は「○」であった。
【０１２６】
（比較例１）
組成物（Ｄ）をポリマーフィルタに充填する際（このとき重合溶液（ａ−１）の押出機への導入速度は１２．５質量部／時（樹脂量換算））にも、押出機への紫外線吸収剤（Ｂ−１）の３５質量％トルエン溶液の供給（供給速度０．５０７質量部／時）を行った以外は実施例１と同様にして、アクリル樹脂（Ａ−１）と紫外線吸収剤（Ｂ−１）とを含む樹脂組成物（Ｃ−１）のペレットを得た。なお、紫外線吸収剤の溶液は、高圧ポンプを用い、濾過精度１μｍのフィルタを通した後に第３ベントの前から供給した。比較例１の組成物（Ｄ）における紫外線吸収剤の含有率Ｙは１．４質量％（＝（０．５０７×０．３５）／（０．５０７×０．３５＋１２．５）×１００）であった。
【０１２７】
比較例１では、含有率Ｙは１．４質量％、含有率Ｘは実施例１と同じ０．７質量％であり、比Ｙ／Ｘは２であった。そして、樹脂組成物（Ｃ−１）において褐色の変色の発生が継続する時間の程度は「×」であった。
【０１２８】
実施例１〜５および比較例１の結果を、以下の表１にまとめる。
【０１２９】
【表１】
2015067771.tif 000005
【０１３０】
（実施例６）
製造例２で作製した重合溶液（ａ−２）を２４０℃に加熱した多管式熱交換器に通した。重合溶液（ａ−２）は、Ｎ−フェニルマレイミド構造を主鎖に有するアクリル樹脂（Ａ−２）を含む。
【０１３１】
次に、重合溶液（ａ−２）を、バレル温度２５０℃、減圧度１３．３〜４００ｈＰａ（１０〜３００ｍｍＨｇ）、リアベント数１個およびフォアベント数４個（上流側から第１、第２、第３、第４ベントと称する）、先端部にギアポンプを介してリーフディスク型のポリマーフィルタ（濾過精度５μｍ、温度２８０℃）が接続された、ベントタイプスクリュー二軸押出機（Ｌ／Ｄ＝５２）に１０．８質量部／時（樹脂量換算）の処理速度で導入した。このとき、押出機の第３ベントの前から、高圧ポンプを用いて、紫外線吸収剤（Ｂ−１）の３５質量％トルエン溶液を濾過精度１μｍのフィルタを通した後に０．２１８質量部／時の供給速度で供給した。この処理速度にて脱揮を実施し、さらにポリマーフィルタ内部の経路への、アクリル樹脂（Ａ−２）と紫外線吸収剤（Ｂ−１）とを含む、熱溶融状態にある樹脂組成物（Ｄ）の充填を完了させた。実施例６の組成物（Ｄ）における紫外線吸収剤の含有率Ｙは０．７質量％（＝（０．２１８×０．３５）／（０．２１８×０．３５＋１０．８）×１００）であった。充填の完了は、ポリマーフィルタの出口から組成物（Ｄ）が吐出され始めることにより確認した。
【０１３２】
充填完了の確認後、重合溶液（ａ−２）の押出機への導入速度を２７．１質量部／時（樹脂量換算）に増大させ、さらに、イオン交換水の第２および第４ベントの前からの投入（それぞれ投入速度０．４１質量部／時）を開始するとともに、紫外線吸収剤（Ｂ−１）の上記トルエン溶液の供給速度を０．５４６質量部／時に変更した。
【０１３３】
これにより、熱溶融状態にある脱揮された樹脂組成物が、ポリマーフィルタの有効面積１ｍ2あたり５０．５ｋｇ／時の速度で当該フィルタから連続的に吐出される定常状態となった。吐出された樹脂組成物は連続的にペレタイザーでペレット化して、Ｎ−フェニルマレイミド構造を主鎖に有するアクリル樹脂（Ａ−２）と紫外線吸収剤（Ｂ−１）とを含む樹脂組成物（Ｃ−２）のペレットを得た。
【０１３４】
樹脂組成物（Ｃ−２）のＴｇは１３３℃、重量平均分子量は１６万であった。樹脂組成物（Ｃ−２）における紫外線吸収剤（Ｂ−１）の含有率Ｘは、０．７質量％（＝（０．５４６×０．３５）／（０．５４６×０．３５＋２７．１）×１００）であった。樹脂組成物（Ｃ−２）のＴ３８０は６％、Ｔ５９０は１００％であった。
【０１３５】
実施例６では、含有率ＸおよびＹともに０．７質量％であり、比Ｙ／Ｘは１．０であった。そして、樹脂組成物（Ｃ−２）において褐色の変色の発生が継続する時間の程度は「○」であった。
【０１３６】
（比較例２）
組成物（Ｄ）をポリマーフィルタに充填する際（このとき重合溶液（ａ−２）の押出機への導入速度は１０．８質量部／時（樹脂量換算））に押出機に供給する紫外線吸収剤（Ｂ−１）のトルエン溶液の速度を０．４３８質量部／時とした以外は、実施例６と同様にして、アクリル樹脂（Ａ−２）と紫外線吸収剤（Ｂ−１）とを含む樹脂組成物（Ｃ−２）のペレットを得た。比較例２の組成物（Ｄ）における紫外線吸収剤の含有率Ｙは１．４質量％（＝（０．４３８×０．３５）／（０．４３８×０．３５＋１０．８）×１００）であった。
【０１３７】
比較例２では、含有率Ｙは１．４質量％、含有率Ｘは実施例６と同じ０．７質量％であり、比Ｙ／Ｘは２．０であった。そして、樹脂組成物（Ｃ−２）において褐色の変色の発生が継続する時間の程度は「×」であった。
【０１３８】
（実施例７）
グルタルイミド構造を主鎖に有するアクリル樹脂（Ａ−３）；（ダイセル・エボニック製、プレキシイミド８８１３、グルタルイミド単位の含有率４２質量％）を、バレル温度２５０℃、減圧度１３．３〜４００ｈＰａ（１０〜３００ｍｍＨｇ）、リアベント数１個およびフォアベント数４個（上流側から第１、第２、第３、第４ベントと称する）、先端部にギアポンプを介してリーフディスク型のポリマーフィルタ（濾過精度５μｍ、温度２８０℃）が接続された、ベントタイプスクリュー二軸押出機（Ｌ／Ｄ＝５２）に、フィーダーを用いて１０．８質量部／時の処理速度で導入した。このとき、押出機の第２ベントの前から、高圧ポンプを用いて、紫外線吸収剤（Ｂ−１）の３５質量％トルエン溶液を濾過精度１μｍのフィルタを通した後に０．２１８質量部／時の供給速度で供給した。この処理速度にて脱揮を実施し、さらにポリマーフィルタ内部の経路への、アクリル樹脂（Ａ−３）と紫外線吸収剤（Ｂ−１）とを含む、熱溶融状態にある樹脂組成物（Ｄ）の充填を完了させた。実施例７の樹脂組成物（Ｄ）における紫外線吸収剤の含有率Ｙは０．７質量％（＝（０．２１８×０．３５）／（０．２１８×０．３５＋１０．８）×１００）であった。充填の完了は、ポリマーフィルタの出口から組成物（Ｄ）が吐出され始めることにより確認した。
【０１３９】
充填完了の確認後、アクリル樹脂（Ａ−３）の押出機への導入速度を２７．１質量部／時（樹脂量換算）に増大させ、さらに、イオン交換水の第３ベントの前からの投入（投入速度０．４１質量部／時）を開始するとともに、紫外線吸収剤（Ｂ−１）の上記トルエン溶液の供給速度を０．５４６質量部／時に変更した。
【０１４０】
これにより、熱溶融状態にある脱揮された樹脂組成物が、ポリマーフィルタの有効面積１ｍ2あたり５０．５ｋｇ／時の速度で当該フィルタから連続的に吐出される定常状態となった。吐出された樹脂組成物は連続的にペレタイザーでペレット化して、グルタルイミド構造を主鎖に有するアクリル樹脂（Ａ−３）と紫外線吸収剤（Ｂ−１）とを含む樹脂組成物（Ｃ−３）のペレットを得た。
【０１４１】
樹脂組成物（Ｃ−３）のＴｇは１２８℃、重量平均分子量は１４．２万であった。樹脂組成物（Ｃ−３）における紫外線吸収剤（Ｂ−１）の含有率Ｘは、０．７質量％（＝（０．５４６×０．３５）／（０．５４６×０．３５＋２７．１）×１００）であった。樹脂組成物（Ｃ−３）のＴ３８０は６％、Ｔ５９０は１００％であった。
【０１４２】
実施例７では、含有率ＸおよびＹともに０．７質量％であり、比Ｙ／Ｘは１．０であった。そして、樹脂組成物（Ｃ−３）において褐色の変色の発生が継続する時間の程度は「○」であった。
【０１４３】
（比較例３）
組成物（Ｄ）をポリマーフィルタに充填する際（このときアクリル樹脂（Ａ−３）の押出機への導入速度は１０．８質量部／時（樹脂量換算））に押出機に供給する紫外線吸収剤（Ｂ−１）のトルエン溶液の速度を０．４３８質量部／時とした以外は、実施例７と同様にして、アクリル樹脂（Ａ−３）と紫外線吸収剤（Ｂ−１）とを含む樹脂組成物（Ｃ−３）のペレットを得た。比較例３の組成物（Ｄ）における紫外線吸収剤の含有率Ｙは１．４質量％（＝（０．４３８×０．３５）／（０．４３８×０．３５＋１０．８）×１００）であった。
【０１４４】
比較例３では、含有率Ｙは１．４質量％、含有率Ｘは実施例７と同じ０．７質量％であり、比Ｙ／Ｘは２．０であった。そして、樹脂組成物（Ｃ−３）において褐色の変色の発生が継続する時間の程度は「×」であった。
【０１４５】
（実施例８）
製造例３で作製した重合溶液（ａ−３）を２４０℃に加熱した多管式熱交換器に通して環化縮合反応を完結させた。重合溶液（ａ−３）は、ラクトン環構造を主鎖に有するアクリル樹脂（Ａ−４）を含む。
【０１４６】
次に、重合溶液（ａ−３）を、バレル温度２５０℃、減圧度１３．３〜４００ｈＰａ（１０〜３００ｍｍＨｇ）、リアベント数１個およびフォアベント数４個（上流側から第１、第２、第３、第４ベントと称する）、先端部にギアポンプを介してリーフディスク型のポリマーフィルタ（濾過精度５μｍ、温度２９５℃）が接続され、第３ベントと第４ベントとの間にサイドフィーダーを備える、ベントタイプスクリュー二軸押出機（Ｌ／Ｄ＝５２）に９．６質量部／時（樹脂量換算）の処理速度で導入した。このとき、サイドフィーダーからスチレン−アクリロニトリル共重合（スチレン単位／アクリロニトリル単位の比率が７３質量％／２７質量％、重量平均分子量２２万）のペレットを１．２質量部／時の速度で投入するとともに、押出機の第４ベントの前から、高圧ポンプを用いて、紫外線吸収剤（Ｂ−２）および酸化防止剤の混合溶液を濾過精度１μｍのフィルタを通した後に０．１５質量部／時の供給速度で供給した。当該混合溶液には、フェノール系酸化防止剤（ＢＡＳＦジャパン製、イルガノックス１０１０）０．９質量部、イオウ系酸化防止剤（ＡＤＥＫＡ製、アデカスタブＡＯ−４１２Ｓ）０．９質量部および紫外線吸収剤（Ｂ−２）；（ＢＡＳＦジャパン製、チヌビン４７７（有効成分８０％））６８．４質量部をトルエン２９．８質量部に溶解させた溶液を用いた。混合溶液における紫外線吸収剤（Ｂ−２）の有効成分量は５４．７質量％である。この処理速度にて脱揮を実施し、さらにポリマーフィルタ内部の経路への、アクリル樹脂（Ａ−４）と紫外線吸収剤（Ｂ−２）とを含む、熱溶融状態にある樹脂組成物（Ｄ）の充填を完了させた。実施例８の樹脂組成物（Ｄ）における紫外線吸収剤の含有率Ｙは０．７５質量％（＝（０．１５×０．５４７）／（０．１５×０．５４７＋９．６＋１．２）×１００）であった。充填の完了は、ポリマーフィルタの出口から組成物（Ｄ）が吐出され始めることにより確認した。
【０１４７】
充填完了の確認後、重合溶液（ａ−３）の押出機への導入速度を２４．０質量部／時（樹脂量換算）に、スチレン−アクリロニトリル共重合体のペレットの投入速度を３．０質量部／時に、それぞれ増大させ、さらに、イオン交換水の第２ベントの前からの投入（投入速度０．３６質量部／時）および失活剤溶液の第３ベントの前からの投入（投入速度０．１７質量部／時）を開始するとともに、紫外線吸収剤（Ｂ−２）を含む上記混合溶液の供給速度を０．７５７質量部／時に変更した。失活剤（環化触媒の失活剤）溶液には、３６質量部のオクチル酸カルシウム（日本化学産業製、ニッカオクチクスカルシウム５％）をトルエン６４質量部に溶解させた溶液を用いた。
【０１４８】
これにより、熱溶融状態にある脱揮された樹脂組成物が、ポリマーフィルタの有効面積１ｍ2あたり５０．９ｋｇ／時の速度で当該フィルタから連続的に吐出される定常状態となった。吐出された樹脂組成物は連続的にペレタイザーでペレット化して、ラクトン環構造を主鎖に有するアクリル樹脂（Ａ−４）とスチレン−アクリロニトリル共重合体と紫外線吸収剤（Ｂ−２）とを含む樹脂組成物（Ｃ−４）のペレットを得た。
【０１４９】
樹脂組成物（Ｃ−４）のＴｇは１２４℃、重量平均分子量は１４．９万であった。樹脂組成物（Ｃ−４）における紫外線吸収剤（Ｂ−２）の含有率Ｘは、１．５質量％（＝（０．７５７×０．５４７）／（０．７５７×０．５４７＋２４＋３）×１００）であった。樹脂組成物（Ｃ−４）のＴ３８０は７％、Ｔ５９０は１００％であった。
【０１５０】
実施例８では、含有率Ｘは１．５質量％、含有率Ｙは０．７５質量％であり、比Ｙ/Ｘは０．５であった。そして、樹脂組成物（Ｃ−４）において褐色の変色の発生が継続する時間の程度は「◎」であった。
【０１５１】
（実施例９）
組成物（Ｄ）をポリマーフィルタに充填する際（このとき重合溶液（ａ−３）の押出機への導入速度は９．６質量部／時（樹脂量換算）、スチレン−アクリロニトリル共重合体の投入速度は１．２質量部／時）に押出機に供給する紫外線吸収剤（Ｂ−２）を含む上記混合溶液の速度を０．３０質量部／時とした以外は、実施例８と同様にして、アクリル樹脂（Ａ−４）とスチレン−アクリロニトリル共重合体と紫外線吸収剤（Ｂ−２）とを含む樹脂組成物（Ｃ−４）のペレットを得た。実施例９の組成物（Ｄ）における紫外線吸収剤の含有率Ｙは１．５質量％（＝（０．３０×０．５４７）／（０．３０×０．５４７＋９．６＋１．２）×１００）であった。
【０１５２】
実施例９では、含有率Ｙは１．５質量％、含有率Ｘは実施例８と同じ１．５質量％であり、比Ｙ／Ｘは１．０であった。そして、樹脂組成物（Ｃ−４）において褐色の変色の発生が継続する時間の程度は「○」であった。
【０１５３】
（比較例４）
組成物（Ｄ）をポリマーフィルタに充填する際（このとき重合溶液（ａ−３）の押出機への導入速度は９．６質量部／時（樹脂量換算）、スチレン−アクリロニトリル共重合体の投入速度は１．２質量部／時）に押出機に供給する紫外線吸収剤（Ｂ−２）を含む上記混合溶液の速度を０．６１質量部／時とした以外は、実施例８と同様にして、アクリル樹脂（Ａ−４）とスチレン−アクリロニトリル共重合体と紫外線吸収剤（Ｂ−２）とを含む樹脂組成物（Ｃ−４）のペレットを得た。比較例４の組成物（Ｄ）における紫外線吸収剤の含有率Ｙは３．０質量％（＝（０．６１×０．５４７）／（０．６１×０．５４７＋９．６＋１．２）×１００）であった。
【０１５４】
比較例４では、含有率Ｙは３．０質量％、含有率Ｘは実施例８と同じ１．５質量％であり、比Ｙ／Ｘは２．０であった。そして、樹脂組成物（Ｃ−４）において褐色の変色の発生が継続する時間の程度は「×」であった。
【０１５５】
実施例６〜９および比較例２〜４の結果を、以下の表２にまとめる。
【０１５６】
【表２】
2015067771.tif 000006
【０１５７】
表１，２に示すように、比Ｙ／Ｘが１．５以下において、押出機およびポリマーフィルタの立ち上げ時における樹脂組成物の褐色の変色が抑制され、速やかな樹脂組成物の製造立ち上げが達成できた。
【産業上の利用可能性】
【０１５８】
本発明の製造方法により得た熱可塑組成樹脂組成物は、従来の熱可塑性樹脂組成物と同様の種々の用途に使用できる。その用途の一つが、光学フィルムなどの光学部材である。